Полимерный материал для контейнера

1. Состав для получения изоляционного пористого неароматического полимерного материала, содержащий
(a) по меньшей мере одну базовую смолу полиэтилена высокой плотности (HDPE) и
(b) химический порообразователь.
2. Состав по п. 1, где HDPE представляет собой унимодальный HDPE.
3. Состав по п. 1, где HDPE характеризуется индексом текучести расплава по меньшей мере приблизительно 0,25 г/10 мин согласно ASTM D1238.
4. Состав по п. 1, где HDPE представляет собой HDPE с высокой прочностью расплава.
5. Состав по п. 2, где унимодальный HDPE представляет собой сополимер гексена.
6. Состав по п. 1, где HDPE имеет электронно-лучевую модификацию.
7. Состав по п. 1, где HDPE представляет собой HDPE с длинноцепочечным разветвлением.
8. Состав по п. 1, где базовая смола HDPE составляет от приблизительно 85 вес. % до 99,9 вес. %.
9. Состав по п. 1, где базовая смола HDPE составляет от приблизительно 85 вес. % до 95 вес. %.
10. Состав по п. 1, где базовая смола HDPE составляет от приблизительно 85 вес. % до 90 вес. %.
11. Состав по п. 1, где базовая смола HDPE состоит из от приблизительно 10% до 100% исходного HDPE.
12. Состав по п. 1, где химический порообразователь представляет собой лимонную кислоту или материал на основе лимонной кислоты.
13. Состав по п. 1, где химический порообразователь выбран из группы, состоящей из азодикарбонамида; азодиизобутиронитрила; бензолсульфонгидразида; 4,4-оксибензолсульфонилсемикарбазида; п-толуолсульфонилсемикарбазида; азодикарбоксилата бария; N,N'-диметил-N,N'-динитрозотерефталамида; тригидразинотриазина; метана; этана; пропана; н-бутана; изобутана; н-пентана; изопентана; неопентана; метилфторида; перфторметана; этилфторида; 1,1-дифторэтана; 1,1,1-трифторэтана; 1,1,1,2-тетрафторэтана; пентафторэтана; перфторэтана; 2,2-дифторпропана;
1,1,1-трифторпропана; перфторпропана; перфторбутана; перфторциклобутана; метилхлорида; метиленхлорида; этилхлорида; 1,1,1-трихлорэтана; 1,1-дихлор-1-фторэтана; 1-хлор-1,1-дифторэтана; 1,1-дихлор-2,2,2-трифторэтана; 1-хлор-1,2,2,2-тетрафторэтана; трихлормонофторметана; дихлордифторметана; трихлортрифторэтана; дихлортетрафторэтана; хлоргептафторпропана; дихлоргексафторпропана; метанола; этанола; н-пропанола; изопропанола; бикарбоната натрия; карбоната натрия; бикарбоната аммония; карбоната аммония; нитрита аммония; N,N'-диметил-N,N'-динитрозотерефталамида; N,N'-динитрозопентаметилентетрамина; азодикарбонамида; азобисизобутилонитрила; азоциклогексилнитрила; азодиаминобензола; азодикарбоксилата бария; бензолсульфонилгидразида; толуолсульфонилгидразида; п,п'-оксибис(бензолсульфонилгидразида); дифенилсульфон-3,3'-дисульфонилгидразида; азида кальция; 4,4'-дифенилдисульфонилазида; п-толуолсульфонилазида и их комбинаций.
14. Состав по п. 1, где химический порообразователь представляет собой химический порообразователь, который реагирует или разлагается с высвобождением газа.
15. Состав по п. 1, где химический порообразователь составляет от приблизительно 0,1 вес. % до 2 вес. %.
16. Состав по п. 1, где химический порообразователь составляет от приблизительно 0,1 вес. % до 1 вес. %.
17. Состав по п. 1, где химический порообразователь составляет от приблизительно 0,1 вес. % до 0,5 вес. %.
18. Состав по п. 1, дополнительно содержащий физический порообразователь.
19. Состав по п. 18, дополнительно содержащий нуклеирующий агент.
3
20. Состав по п. 19, где нуклеирующий агент выбран из группы, состоящей из талька, СаСО, слюды и смесей по меньшей мере из двух вышеуказанных.
21. Состав по п. 19, где нуклеирующий агент составляет от приблизительно 0,1 вес. % до 15 вес. %.
22. Состав по п. 19, где нуклеирующий агент составляет от приблизительно 0,1 вес. % до 7 вес. %.
23. Состав по п. 19, где состав не содержит тальк.
24. Состав по п. 1, где состав не содержит тальк.
25. Состав по п. 18, где порообразователь представляет собой по меньшей мере один газ, вводимый в виде жидкости под давлением.
26. Состав по п. 25, где порообразователь представляет собой по меньшей мере один газ, выбранный из группы, состоящей из диоксида углерода, азота, гелия, аргона, воздуха, пентана, бутана или другого алкана и их смесей.
27. Состав по п. 1, дополнительно содержащий скользящее средство.
28. Состав по п. 27, где скользящее средство представляет собой по меньшей мере одну жирную кислоту или материал на основе жирной кислоты.
29. Состав по п. 28, где скользящее средство выбрано из группы, состоящей из эрукамида, олеамида и их смесей.
30. Состав по п. 27, где скользящее средство представляет собой низкомолекулярный амид или фторэластомер.
31. Состав по п. 27, где скользящее средство составляет от приблизительно 0 вес. % до 3 вес. %.
32. Состав по п. 27, где скользящее средство составляет приблизительно 2 вес. %.
33. Состав по п. 1, дополнительно содержащий красящее средство.
34. Состав по п. 33, где красящее средство составляет от приблизительно 0 вес. % до 4 вес. %.
35. Состав по п. 33, где красящее средство составляет приблизительно 1 вес. %.
36. Состав по п. 1, дополнительно содержащий вторую базовую смолу HDPE.
37. Состав по п. 36, дополнительно содержащий третью базовую смолу HDPE.
38. Состав по п. 1, где базовая смола представляет собой 100% исходный HDPE.
39. Состав по п. 36, где базовые смолы представляют собой 100% исходный HDPE.
40. Состав по п. 36, где вторая базовая смола HDPE содержит повторно измельченную базовую смолу.
41. Состав по п. 40, где базовая смола содержит 50% исходного HDPE и 50% повторно измельченной базовой смолы.
42. Изоляционный контейнер, содержащий полимерный материал, содержащий состав по п. 1.
43. Изоляционный контейнер по п. 42, где контейнер представляет собой чашку или бутылку.
44. Контейнер по п. 42, где материал представляет собой монослой.
45. Контейнер по п. 44, дополнительно содержащий по меньшей мере второй полимерный слой.
46. Контейнер по п. 45, где второй слой выбран из группы, состоящей из линейного полиэтилена низкой плотности (LLDPE), полиэтилена низкой плотности (LDPE), полиэтилена средней плотности (MDPE), полиэтилена высокой плотности (HDPE), гомополимера полипропилена, ударопрочного сополимера полипропилена, статистического полимера полипропилена, полистирола, полиэтилентерефталата (PET) и поливинилхлорида (PVC).
47. Контейнер по п. 45, где по меньшей мере один полимерный слой содержит волокно.
48. Способ получения изоляционного контейнера, включающий формование раздувом трубки или заготовки, содержащей изоляционный пористый неароматический полимерный материал, полученный из состава по п. 1.
49. Способ по п. 48, где материал представляет собой монослой.
50. Многослойная трубка, содержащая изоляционный пористый неароматический полимерный материал, полученный из состава по п. 1, связанный с внутренним полимерным слоем и внешним полимерным слоем, где материал находится между внутренним и внешним полимерными слоями.
3
3
51. Многослойная трубка по п. 50, где трубка характеризуется плотностью от приблизительно 0,5 г/см до 0,92 г/см.
52. Многослойная заготовка, содержащая изоляционный пористый неароматический полимерный материал, полученный из состава по п. 1, связанный с внутренним полимерным слоем и внешним полимерным слоем, где материал находится между внутренним и внешним полимерными слоями.
3
3
53. Многослойная заготовка по п. 52, где заготовка характеризуется плотностью от приблизительно 0,4 г/см до 0,8 г/см.
54. Способ изготовления изоляционного контейнера, включающий экструдирование полимерного материала в производственной системе, которая начинается как одна экструзионная линия,
где одна экструзионная линия разделяется на более чем одну экструзионную линию для выхода нескольких заготовок.
55. Способ по п. 54, где более чем одна экструзионная линия предусматривает 2, 3 или 4 экструзионные линии.
56. Состав для получения изоляционного пористого неароматического полимерного материала, содержащий
(a) по меньшей мере одну базовую смолу полиэтилена высокой плотности (HDPE) с высокой прочностью расплава,
(b) химический порообразователь и
(c) нуклеирующий агент.
57. Состав для получения изоляционного пористого неароматического полимерного материала, содержащий
(a) по меньшей мере одну базовую смолу полиэтилена высокой плотности (HDPE) с высокой прочностью расплава,
(b) химический порообразователь и
(c) скользящее средство.
58. Состав для получения изоляционного пористого неароматического полимерного материала, содержащий
(a) по меньшей мере одну базовую смолу полиэтилена высокой плотности (HDPE) с высокой прочностью расплава и
(b) от приблизительно 0 до 2 вес. % химического порообразователя.